メラミン樹脂化粧板が木質系天板に、両面粘着テープと弾性接着剤を介して貼着されてなることを特徴とする天板。前記両面粘着テープの貼着箇所が前記メラミン樹脂化粧板の裏面の周囲、及び前記メラミン樹脂化粧板の短手方向に二分割される中央であることを特徴とする請求項1記載の天板。木質系天板に両面粘着テープと弾性接着剤を介してメラミン樹脂化粧板を貼着することを特徴とする天板の再生方法。前記両面粘着テープの貼着箇所がメラミン樹脂化粧板の周囲、及び前記メラミン樹脂化粧板の短手方向に二分割される中央であることを特徴とする請求項3記載の天板の再生方法。しかしながら、天板を新品に買い替えるともなると膨大な費用を要し、そう頻繁に交換できるものではなく、児童達は不具合のある天板で、学習することを余儀なくされていた。これを解消しようとして天板の表面に、ABS樹脂製カバーアクリルニトリルブチレンスチレン樹脂をコーキング材で接着しているがコーキング材を塗布した波が出る。また、メラミン樹脂化粧板をゴム系接着剤で張り合わす場合は、天板表面の塗料を除去するためにサンダー掛け等を行わなければならず、その結果、粉塵が発生し、騒音が激しいといった問題があった。その他、接着剤の塗布、サンダーなど専門の工具を必要とし、専門の業者に委託しなければならないといった問題があり、手間がかかり、素人では容易に施工できなかった。更にABS樹脂製カバーの表面は微細な凹凸があり、直に紙を置いて鉛筆で文字を書くとギザギザになるという欠点があった。また、割れる欠点も指摘されている。本発明はかかる状況に鑑み検討されたもので、安価で簡単に素人でも天板を再生することを目的とし、木質系天板のサイズに合わせたメラミン樹脂化粧板を、両面粘着テープと弾性接着剤を介して接着されてなることを特徴とする天板である。本発明の天板によれば、長年使用していた木質系天板の表面に破損、凹み、傷が生じても、メラミン樹脂化粧板で被覆するため、木質系天板といった天然資源を破棄する必要がない。しかも従来の木質系天板をリユースでき、木質系天板を再生することができる。また、施工方法について述べれば、両面粘着テープ、弾性接着剤を用いるといった簡単な施工であるため、熟練度を要さず、先生、児童、生徒など素人でも容易にメラミン樹脂化粧板を貼ることができる。更に、施工する際にはサンダー掛けを必要としないため粉塵、騒音が発生することがない。更にまた、メラミン樹脂化粧板を用いているので、児童、生徒の嗜好にあった色、柄を選別でき、意匠的にも見栄えのあるものとなる。加えて、天板の表面はメラミン樹脂化粧板で被覆されているため、紙を直において鉛筆で文字を書いても文字がギザギザになることがなく、下敷きが不要である。以下、本発明について詳細に説明する。再生の対象となる天板は、MDF、合板、パーティクルボード、集成材などの学童机の天板用の木質系基材のものが適用できる。本発明のメラミン樹脂化粧板は紙、織布、不織布などの繊維質基材にメラミン樹脂やフェノール樹脂或はこれらの混合物を主成分とする樹脂液し、乾燥したコア材と、メラミン樹脂含浸パターン紙とを積層し、熱圧成形したものが適用でき、使用中に怪我のないようにするため厚みは1.0mm~5mmで、4隅を天板の曲面に沿って、例えば14~22Rで面取り加工したものが適用できる。特に厚みが3~5mm程度のものについては側面をテーパー加工してテーパー面を設けて、4隅は前記同様14~22Rの丸みを持たせると手、腕、脚などをぶつけても怪我がなくより安全である。厚みが1.0~5mmの範囲であれば、面取り加工やテーパー加工がしやすい上、耐衝撃性に優れ、寸法変化も少なく、両面テープ、専用弾性接着剤の跡が目立たない。前記のメラミン樹脂化粧板を木質系天板に貼り合わす際には、両面粘着テープと、接着剤として、メラミン樹脂化粧板の温度、湿度による寸法収縮に追従しやすい弾性接着剤、具体的には変性シリコーン樹脂接着剤を用いると、耐水性、接着強度、耐久性、施工性などに優れ好ましい。両面粘着テープはメラミン化粧板側に貼る。両面粘着テープを用いることによりメラミン樹脂化粧板が木質系天板から浮くのを防ぐことができる。変性シリコーン樹脂接着剤などの弾性接着剤は前記両面粘着テープより厚くなるように塗布する。このようにすることで、メラミン樹脂化粧板が木質系天板の上に置かれたとき、両面粘着テープによりメラミン樹脂化粧板が引っ張られ、弾性接着剤とメラミン樹脂化粧板とがしっかりと密着する。メラミン樹脂化粧板の裏面には、周囲に二重に弾性接着剤を塗布し、メラミン樹脂化粧板が浮かないようにその内側に両面粘着テープを貼着し、更に短手方向に二分割する中央にも両面粘着テープを貼着する。周囲の両面粘着テープは、周縁に二重に塗布された弾性接着剤の堰となり木質系天板に圧着された時に弾性接着剤が外側に溢れ出る役目をも果たす。更に両面粘着テープで囲まれた領域にも弾性接着剤をジグザグ状に塗布する。しかる後、木質系天板の表面に積層して圧着する。圧着は10kg/面程度の荷重を掛ければよく、1~2日程度、常温で放置すれば弾性接着剤が硬化する。また、荷重は他の机を天板の表面同士が当接するように倒立させてもよい。メラミン樹脂化粧板の裏面の周囲に塗布される弾性接着剤の塗布量は木質系天板と重ね合わせた時、両者の境目部分から弾性接着剤が溢れ出る程度がよく、圧着後に弾性接着剤が未硬化な場合はウエス、タオルなどで拭き取る。硬化している場合はカッターで切り取る。このような処理を行えば境目から湿気が入ることもなく、天板が長持ちする。表面を保護フィルムで被覆された厚み3mm、木目柄のメラミン樹脂化粧板品番AI-220ZG、商品名コンパクト、アイカ工業株式会社製を長さ590mm、幅390mmにNC加工機で4隅が18R半径18mmの1/4円カットし、4つの周面をダウンスロープ状にテーパー加工してテーパー面を設けた。次いで、作業台の上に前述のメラミン樹脂化粧板の表面を下にして、図2に示すように4つの周縁に弾性接着剤として変性シリコーン樹脂接着剤商品名SE-1、アイカ工業株式会社製を二重にかつ直線状に塗布し、周辺及び短手方向に二分割される中央に厚み1mmのアクリル系の両面粘着テープを貼着し、更に両面粘着テープで囲まれた二つの領域にも同様の変性シリコーン樹脂系接着剤をジグザク状に塗布した。尚、変性シリコーン樹脂接着剤は両面粘着テープの厚みより高くなるようにして天板と重ね合わせた時、メラミン樹脂化粧板が両面粘着テープに引っ張られて接着剤が展延しやすいようにした。次いで、学童机の傷んだ木質系集成合板の天板の表面に、前記の両面粘着テープが貼着され、弾性接着剤が塗布されたメラミン樹脂化粧板を重ね合わせて置き、同様に処理した机を倒立させて積み重ねて圧着し、集成合板とメラミン樹脂化粧板の境目から溢れ出た弾性接着剤をウエスで拭き取り、常温で1日放置した。しかる後、倒立させた学童机を降ろし、保護フィルムを除去した。厚み1.2mm、木目柄のメラミン樹脂化粧板品番AY-1019BG、アイカ工業株式会社製を長さ590mm、幅390mmの矩形にカットし、これを6枚重ねて4隅が18R半径18mmの1/4円になるように4隅のみNC加工機で切削した。その後は、実施例1と同様に天板に接着加工した。